(57)【要約】【課題】外部から有機電子装置に流入する水分または酸素を効果的に遮断できる構造の形成が可能で有機電子装置の寿命を確保することができ、全面発光型有機電子装置の具現が可能で、接着耐久信頼性に優れた接着剤組成物およびこれを含む有機電子装置を提供すること。【解決手段】オレフィン系樹脂、熱硬化性樹脂および光硬化性化合物を含む有機電子素子封止用、接着剤組成物により、上記課題を解決する。【選択図】図１
2020111755.tif 000002
【特許請求の範囲】
【請求項１】
オレフィン系樹脂、熱硬化性樹脂および光硬化性化合物を含む有機電子素子封止用、接着剤組成物。
【請求項２】
オレフィン系樹脂は重量平均分子量が１０万以下である、請求項１に記載の接着剤組成物。
【請求項３】
オレフィン系樹脂は熱硬化性樹脂と反応性を有する反応性官能基を少なくとも一つ以上有する、請求項１に記載の接着剤組成物。
【請求項４】
熱硬化性樹脂と反応性を有する官能基は酸無水物基、カルボキシル基、エポキシ基、アミノ基、ヒドロキシル基、イソシアネート基、オキサゾリン基、オキセタン基、シアネート基、フェノール基、ヒドラジド基またはアミド基を含む、請求項３に記載の接着剤組成物。
【請求項５】
熱硬化性樹脂は熱硬化性官能基を一つ以上含む樹脂である、請求項１に記載の接着剤組成物。
【請求項６】
熱硬化性官能基はエポキシ基、イソシアネート基、ヒドロキシ基、カルボキシル基またはアミド基を含む、請求項１に記載の接着剤組成物。
【請求項７】
熱硬化性樹脂はオレフィン系樹脂１００重量部に対して１０〜７０重量部で含まれる、請求項１に記載の接着剤組成物。
【請求項８】
熱硬化剤をさらに含む、請求項１に記載の接着剤組成物。
【請求項９】
熱硬化剤は潜在性硬化剤である、請求項８に記載の接着剤組成物。
【請求項１０】
熱硬化剤は熱硬化性樹脂１００重量部に対して１〜３０重量部で含まれる、請求項９に記載の接着剤組成物。
【請求項１１】
光硬化性化合物は多官能性の活性エネルギー線重合性化合物である、請求項１に記載の接着剤組成物。
【請求項１２】
光硬化性化合物はオレフィン系樹脂１００重量部に対して１０〜１００重量部で含まれる、請求項１に記載の接着剤組成物。
【請求項１３】
光硬化性化合物１００重量部に対して０．１〜２０重量部の光ラジカル開始剤をさらに含む、請求項１に記載の接着剤組成物。
【請求項１４】
水分吸着剤をさらに含む、請求項１に記載の接着剤組成物。
【請求項１５】
水分吸着剤はオレフィン系樹脂１００重量部に対して５〜１００重量部で含まれる、請求項１に記載の接着剤組成物。
【請求項１６】
オレフィン系樹脂、熱硬化性樹脂および光硬化性化合物はそれぞれ４０〜９０重量部、５〜５０重量部および１〜４０重量部で含まれる、請求項１に記載の接着剤組成物。
【請求項１７】
基板；基板上に形成された有機電子素子；および前記基板の周縁部上に前記有機電子素子の側面を囲むように形成され、請求項１に記載された接着剤組成物を含む側面封止層を含む、有機電子装置。
【請求項１８】
有機電子素子の前面をカバーする前面封止層をさらに含み、前記前面封止層および側面封止層は同一平面上に存在する、請求項１７に記載の有機電子装置。
【請求項１９】
上部に有機電子素子が形成された基板の周縁部上に、請求項１に記載された接着剤組成物を前記有機電子素子の側面を囲むように塗布する段階；前記接着剤組成物に光を照射する段階；および前記接着剤組成物に熱を加える段階を含む、有機電子装置の製造方法。
【発明の詳細な説明】
【技術分野】
【０００１】
関連出願との相互引用
本出願は２０１５年０３月２４日付韓国特許出願第１０−２０１５−００４０７４０号に基づいた優先権の利益を主張し、該当韓国特許出願の文献に開始されたすべての内容は本明細書の一部として含まれる。
【０００２】
技術分野
本出願は接着剤組成物、これを含む有機電子装置および前記有機電子装置の製造方法に関するものである。
【背景技術】
【０００３】
有機電子装置（ＯＥＤ；ｏｒｇａｎｉｃ  ｅｌｅｃｔｒｏｎｉｃ  ｄｅｖｉｃｅ）は正孔および電子を利用して電荷の交流を発生する有機材料層を含む装置を意味し、その例としては、光電池装置（ｐｈｏｔｏｖｏｌｔａｉｃ  ｄｅｖｉｃｅ）、整流器（ｒｅｃｔｉｆｉｅｒ）、トランスミッター（ｔｒａｎｓｍｉｔｔｅｒ）および有機発光ダイオード（ＯＬＥＤ；ｏｒｇａｎｉｃ  ｌｉｇｈｔ  ｅｍｉｔｔｉｎｇ  ｄｉｏｄｅ）などが挙げられる。
【０００４】
前記有機電子装置のうち有機発光ダイオード（ＯＬＥＤ：Ｏｒｇａｎｉｃ  Ｌｉｇｈｔ  Ｅｍｉｔｔｉｎｇ  Ｄｉｄｏｅ）は既存光源に比べて、電力消費量が少なく、応答速度が速く、表示装置または照明の薄型化に有利である。また、ＯＬＥＤは空間活用性に優れ、各種携帯用機器、モニター、ノートパソコンおよびＴＶにわたる多様な分野で適用されると期待されている。
【０００５】
ＯＬＥＤの商用化および用途拡大において、最も主要な問題点は耐久性問題である。ＯＬＥＤに含まれた有機材料および金属電極などは水分などの外部的要因によって非常に簡単に酸化される。したがって、ＯＬＥＤを含む製品は環境的要因に非常に敏感である。このためにＯＬＥＤなどのような有機電子装置に対する外部からの酸素または水分などの浸透を効果的に遮断するために多様な方法が提案されている。
【０００６】
特許文献１は接着性カプセル化組成物フィルムおよび有機電界発光素子であって、ＰＩＢ（ｐｏｌｙｉｓｏｂｕｔｙｌｅｎｅ）を基盤とした粘着剤であり、加工性が悪く、高温高湿条件で信頼性が悪い。
【先行技術文献】
【特許文献】
【０００７】
【特許文献１】韓国特許公開第２００８−００８８６０６号
【発明の概要】
【発明が解決しようとする課題】
【０００８】
本出願は外部から有機電子装置に流入する水分または酸素を効果的に遮断できる構造の形成が可能で有機電子装置の寿命を確保することができ、全面発光型有機電子装置の具現が可能で、水分遮断性を具現しながらも高温高湿での耐久信頼性に優れた接着剤組成物、およびこれを含む有機電子装置を提供する。
【課題を解決するための手段】
【０００９】
本出願は接着剤組成物に関するものである。前記接着剤組成物は例えば、ＯＬＥＤなどのような有機電子装置を封止またはカプセル化することに適用される封止材であり得る。一つの例示において、本出願の接着剤組成物は有機電子素子の少なくとも一つの側面を封止またはカプセル化することに適用され得る。したがって、前記接着剤組成物がカプセル化に適用された後には有機電子装置の周縁部に存在することができる。
【００１０】
本明細書で、用語「有機電子装置」は互いに対向する一対の電極の間に正孔および電子を利用して電荷の交流を発生する有機材料層を含む構造を有する物品または装置を意味し、その例としては、光電池装置、整流器、トランスミッターおよび有機発光ダイオード（ＯＬＥＤ）などが挙げられるが、これに制限されるものではない。本出願の一つの例示において、前記有機電子装置はＯＬＥＤであり得る。
【００１１】
例示的な接着剤組成物は透湿度が５０ｇ／ｍ２・ｄａｙ以下であるオレフィン系樹脂、熱硬化性樹脂、光硬化性化合物を含むことができる。本出願は透湿度が低いオレフィン系樹脂とともに熱硬化性樹脂および光硬化性化合物を共に使用することによって、優れた水分遮断性能を具現して高温高湿において優れた耐久信頼性を提供することができる。
【００１２】
また、有機電子素子の側面をシーリングするにおいて、液状の接着剤組成物を塗布する工程を経ることになるが、従来は塗布後組成物の流動性が高いため、目的とするカプセル化形状を維持し難い問題があった。本出願は目的とする位置に塗布された接着剤組成物に光を照射して仮硬化を進行させることによって、流動性が制御された後熱硬化が進行され得る。これにより、本出願は塗布された接着剤組成物を目的とするカプセル化形状に本硬化の前まで維持させることができる。すなわち、本出願は接着剤組成物が熱硬化性樹脂および光硬化性化合物を共に含むことによって、二重硬化方式を導入することができ、これによって、接着剤組成物が塗布された後、高温での流動制御が可能である。
【００１３】
本出願の接着剤組成物は透湿度が５０ｇ／ｍ２・ｄａｙ以下であるオレフィン系樹脂を含むことができる。本出願の接着剤組成物は有機電子装置を封止またはカプセル化することに適用されることを考慮する時、前記透湿度範囲を満足するオレフィン系樹脂を含むことによって、優れた水分遮断性を提供することができる。本明細書で、「透湿度が５０ｇ／ｍ２・ｄａｙ以下である樹脂」とは、前記樹脂を１００μｍ厚さの樹脂層で形成されたフィルム形態で製造された状態で前記フィルムの厚さ方向に対して測定した透湿度（Ｗａｔｅｒ  Ｖａｐｏｒ  Ｔｒａｎｓｍｉｓｓｉｏｎ  Ｒａｔｅ）が５０ｇ／ｍ２・ｄａｙ以下に測定される樹脂を意味し得る。前記透湿度は、１００゜Ｆおよび１００％の相対湿度下で５０ｇ／ｍ２・ｄａｙ以下、４０ｇ／ｍ２・ｄａｙ以下、３０ｇ／ｍ２・ｄａｙ以下、２０ｇ／ｍ２・ｄａｙ以下または１０ｇ／ｍ２・ｄａｙ以下であり得る。前記透湿度は低いほど優れた水分遮断性を表わすものであるため、その下限は特に限定されないが、例えば、０ｇ／ｍ２・ｄａｙまたは０．１ｇ／ｍ２・ｄａｙであり得る。
【００１４】
具体的には、本出願の例示的なオレフィン系樹脂は単量体の混合物から誘導された樹脂を含み、混合物は少なくとも炭素数４〜７のイソオレフィン単量体成分またはマルチオレフィン単量体成分を有することができる。イソオレフィンは、例えば、全体単量体重量で７０〜１００重量％、または８５〜９９．５重量％の範囲で存在することができる。マルチオレフィン誘導成分は０．５〜３０重量％、０．５〜１５重量％、または０．５〜８重量％の範囲で存在することができる。
【００１５】
イソオレフィンは、例えば、イソブチレン、２−メチル−１−ブテン、３−メチル−１−ブテン、２−メチル−２−ブテン、１−ブテン、２−ブテン、メチルビニルエーテル、インデン、ビニルトリメチルシラン、ヘキセン、または４−メチル−１−ペンテンを挙げることができる。マルチオレフィンは炭素数４〜１４であり得、例えば、イソプレン、ブタジエン、２，３−ジメチル−１，３−ブタジエン、ミルセン、６，６−ジメチル−フルベン、ヘキサジエン、シクロペンタジエン、またはピペリレンが例示され得る。他の重合可能な単量体例えばスチレンとジクロロスチレンも単独重合または共重合され得る。
【００１６】
本出願でオレフィン系樹脂はイソブチレン系単独重合体または共重合体を含むことができる。前記で言及した通り、イソブチレン系オレフィン系樹脂または重合体はイソブチレンから７０モル％以上の繰返し単位と一つ以上の他の重合可能な単位を含むオレフィン系樹脂または重合体を意味し得る。
【００１７】
本出願で、オレフィン系樹脂はブチルゴムまたは分枝されたブチル型ゴムであり得る。例示的な、オレフィン系樹脂は不飽和ブチルゴム例えばオレフィンまたはイソオレフィンとマルチオレフィンの共重合体である。本発明の接着剤組成物に含まれるオレフィン系樹脂としてポリ（イソブチレン−コ−イソプレン）、ポリイソプレン、ポリブタジエン、ポリイソブチレン、ポリ（スチレン−コ−ブタジエン）、天然ゴム、ブチルゴム、およびこれらの混合物を挙げることができる。本出願で有用なオレフィン系樹脂は本技術で公知された任意の適合した手段によって製造され得、本発明はここでオレフィン系樹脂を製造する方法によって限定されない。
【００１８】
一つの例示において、前記オレフィン系樹脂は低分子量のポリイソブチレン樹脂であり得る。例えば、前記オレフィン系樹脂は重量平均分子量が１０万以下であり、５００以上または５５，０００以上で有り得る。本出願は前記範囲に、オレフィン系樹脂の重量平均分子量を制御することによって、塗布およびカプセル化工程に適合した接着剤組成物を具現することができる。接着剤組成物は液状の形態を有することができ、後述する有機電子装置の側面封止に適切に適用され得る。
【００１９】
また、一つの例示において、前記オレフィン系樹脂は前述した熱硬化性樹脂と反応性を有する反応性官能基を少なくとも一つ以上枝は樹脂であり得る。前記オレフィン系樹脂に含まれる反応性官能基は極性官能基であり得る。前記反応性官能基の種類は特に制限されないが、例えば、酸無水物基、カルボキシル基、エポキシ基、アミノ基、ヒドロキシ基、イソシアネート基、オキサゾリン基、オキセタン基、シアネート基、フェノール基、ヒドラジド基、またはアミド基であり得る。前記反応性官能基を有するオレフィン系樹脂の例示としては、琥珀酸無水物変性ポリイソブチレン、無水マレイン酸変性液状ポリイソブチレン、無水マレイン酸変性液状ポリイソプレン、エポキシ変性ポリイソプレン、ヒドロキシル基変性液状ポリイソプレンまたはアリル変性液状ポリイソプレンを含むことができる。本出願は前記のようなオレフィン系樹脂が後述する熱硬化性樹脂と架橋構造を形成し、硬化後本出願で目的とする水分遮断性、耐久信頼性などの物性を有する接着剤を提供することができる。
【００２０】
本出願の具体例において、前記接着剤組成物は熱硬化性樹脂を含むことができる。熱硬化性樹脂は熱硬化性官能基を少なくとも一つ以上含む樹脂であり得る。本出願で使用できる硬化性樹脂の具体的な種類は特に制限されず、例えば、この分野で公知されている多様な熱硬化性樹脂を使用することができる。
【００２１】
本明細書で、用語「熱硬化性樹脂」とは、適切な熱の印加または熟成（ａｇｉｎｇ）工程を通じて硬化することができる樹脂を意味し、用語「光硬化性化合物」とは、電磁波の照射によって硬化することができる樹脂を意味する。
【００２２】
本出願で熱硬化性樹脂の具体的な種類は前述した特性を有するものであれば、特に制限されない。例えば、硬化して接着特性を表わすことができるものとして、エポキシ基、グリシジル基、イソシアネート基、ヒドロキシ基、カルボキシル基またはアミド基などのような熱硬化可能な官能基を一つ以上含む樹脂が挙げられる。また、前記のような樹脂の具体的な種類には、アクリル樹脂、ポリエステル樹脂、イソシアヌレート樹脂またはエポキシ樹脂などが含まれ得るが、これに制限されず、例えば、エポキシアクリレートまたはウレタンアクリレートなどを挙げることができる。
【００２３】
本出願では前記熱硬化性樹脂として、芳香族または脂肪族；または直鎖型または分枝鎖型のエポキシ樹脂を使用することができる。本出願の一具現例では２個以上の官能基を含有するものとして、エポキシ当量が１８０ｇ／ｅｑ〜１，０００ｇ／ｅｑであるエポキシ樹脂を使用することができる。前記範囲のエポキシ当量を有するエポキシ樹脂を使用し、硬化物の接着性能およびガラス転移温度などの特性を効果的に維持することができる。このようなエポキシ樹脂の例には、クレゾールノボラックエポキシ樹脂、ビスフェノールＡ型エポキシ樹脂、ビスフェノールＡ型ノボラックエポキシ樹脂、フェノールノボラックエポキシ樹脂、４官能性エポキシ樹脂、ビフェニル型エポキシ樹脂、トリフェノールメタン型エポキシ樹脂、アルキル変性トリフェノールメタンエポキシ樹脂、ナフタレン型エポキシ樹脂、ジシクロペンタジエン型エポキシ樹脂またはジシクロペンタジエン変性フェノール型エポキシ樹脂の一種または二種以上の混合が挙げられる。
【００２４】
本出願においては、熱硬化性樹脂として分子構造内に環状構造を含むエポキシ樹脂を使用することができ、例えば、脂環式エポキシ樹脂を使用することができる。前記脂環式エポキシ樹脂はオレフィン系樹脂または光硬化性化合物と相溶性に優れ、相分離なく硬化されて接着剤の均一な架橋を具現することができる。
【００２５】
一つの例示において、前記熱硬化性樹脂はオレフィン系樹脂１００重量部に対して１０〜７０重量部で含まれ得る。具体的には、前記硬化性化合物はオレフィン系樹脂１００重量部に対して１５〜６５重量部、２０〜６０重量部または２６〜５５重量部で含まれ得る。本出願は熱硬化性樹脂の含量を前記範囲で制御することによって、耐久性および長期信頼性に優れた接着剤組成物を提供することができる。
【００２６】
また、前記接着剤組成物は熱硬化剤を含むことができる。熱硬化剤は、熱硬化性樹脂または熱硬化性樹脂に含まれる官能基の種類によって適切な種類が選択および使用され得る。
【００２７】
一つの例示において、熱硬化性樹脂がエポキシ樹脂である場合、硬化剤としては、この分野で公知されているエポキシ樹脂の硬化剤として、例えば、アミン硬化剤、イミダゾール硬化剤、フェノール硬化剤、リン硬化剤または酸無水物硬化剤などの一種または二種以上を使用することができるが、これに制限されるものではない。
【００２８】
一つの例示において、前記熱硬化剤としては、常温で固相であり、融点または分解温度が８０℃以上であるイミダゾール化合物を使用することができる。このような化合物としては、例えば、２−メチルイミダゾール、２−ヘプタデシルイミダゾール、２−フェニルイミダゾール、２−フェニル−４−メチルイミダゾールまたは１−シアノエチル−２−フェニルイミダゾールなどが例示されるが、これに制限されるものではない、
【００２９】
熱硬化剤の含量は、組成物の組成、例えば、熱硬化性樹脂の種類や比率によって、選択することができる。例えば、熱硬化剤は、熱硬化性樹脂１００重量部に対し、１重量部〜３０重量部、５重量部〜２８重量部または５重量部〜２７重量部で含むことができる。前記重量比率は、熱硬化性樹脂または熱硬化性樹脂の官能基の種類および比率、または具現しようとする架橋密度などにより調節することができる。
【００３０】
本出願の具体例において、前記熱硬化剤はイミダゾール−イソシアヌル酸付加物、アミン−エポキシ付加物、三フッ化ホウ素−アミン錯体またはカプセル化イミダゾールなどの潜在性硬化剤で有り得る。すなわち、後述するラジカル開始剤は光ラジカル開始剤であり得、本出願は前記接着剤組成物の硬化工程で光照射が先に進行されて初期流動性を制御するため、熱硬化剤は光照射後熱を加える段階で潜在性硬化剤で熱硬化性樹脂を硬化させることができる。
【００３１】
本出願の具体例において、前記接着剤組成物は光硬化性化合物を含むことができる。前記光硬化性化合物はラジカル光硬化性化合物であり得る。前記ラジカル光硬化性化合物は、例えば、前述したオレフィン系樹脂および熱硬化性樹脂と相溶性が高く、特定架橋構造を形成できる多官能性の重合性化合物を含むことができる。また、一具体例において、前記架橋構造は熱の印加によって形成された架橋構造、活性エネルギー線の照射によって形成された架橋構造または常温でエイジング（ａｇｉｎｇ）により形成された架橋構造であり得る。前記において、「活性エネルギー線」の範疇には、マイクロ波（ｍｉｃｒｏｗａｖｅｓ）、赤外線（ＩＲ）、紫外線（ＵＶ）、Ｘ線およびガンマ線はもちろん、アルファ−粒子線（ａｌｐｈａ−ｐａｒｔｉｃｌｅ  ｂｅａｍ）、プロトンビーム（ｐｒｏｔｏｎ  ｂｅａｍ）、ニュートロンビーム（ｎｅｕｔｒｏｎ  ｂｅａｍ）または電子線（ｅｌｅｃｔｒｏｎ  ｂｅａｍ）のような粒子ビームなどが含まれ得、通常的には紫外線または電子線などであり得る。
【００３２】
一具体例において、光硬化性化合物は多官能性の活性エネルギー線重合性化合物であり得、前記多官能性の活性エネルギー線重合性化合物は、例えば、活性エネルギー線の照射による重合反応に参加できる官能基、例えば、アクリロイル基、メタクリロイル基、アクリロイルオキシ基またはメタクリロイルオキシ基などのようなエチレン性不飽和二重結合を含む官能基、エポキシ基またはオキセタン基などの官能基を二つ以上含む化合物を意味し得る。一つの例示において、前記多官能性の活性エネルギー線重合性化合物は２官能以上の化合物であり得る。
【００３３】
本出願の具体例において、多官能性の活性エネルギー線重合性化合物としては、例えば、多官能性アクリレート（ＭＦＡ；Ｍｕｌｔｉｆｕｎｃｔｉｏｎａｌ  ａｃｒｙｌａｔｅ）を使用することができる。
【００３４】
本出願の具体例において、前記光硬化性化合物は下記の化学式１を満足することができる。
【００３５】
【化１】
2020111755.tif 000003
前記化学式１で、Ｒ１は水素または炭素数１〜４のアルキル基であり、ｎは２以上の整数であり、Ｘは炭素数３〜３０の直鎖、分枝鎖または環状アルキル基またはアルケニル基から誘導された残基を表わす。前記において、Ｘが環状アルキル基またはアルケニル基から誘導された残基である場合、Ｘは例えば炭素数３〜３０、炭素数４〜２８、炭素数６〜２８、炭素数８〜２２、または炭素数１２〜２０の環状アルキル基またはアルケニル基から誘導された残基であり得る。また、Ｘが直鎖型アルキル基またはアルケニル基から誘導された残基である場合、Ｘは炭素数３〜３０、炭素数４〜２８炭素数６〜２５、または炭素数８〜２０の直鎖アルキル基またはアルケニル基から誘導された残基であり得る。また、Ｘが分枝鎖型アルキル基またはアルケニル基から誘導された残基である場合、Ｘは炭素数３〜３０、炭素数４〜２８、炭素数５〜２５、または炭素数６〜２０の分枝鎖アルキル基またはアルケニル基から誘導された残基であり得る。
【００３６】
本明細書で用語「アルキル基またはアルケニル基から誘導された残基」とは、特定化合物の残基であって、アルキル基またはアルケニル基で構成されたものを意味し得る。一つの例示において、前記化学式１で、ｎが２である場合、前記Ｘはアルキレン基またはアルキリデン基であり得る。また、ｎが３以上である場合、Ｘはアルキル基またはアルケニル基の２以上の水素が脱離されて前記化学式１の（メタ）アクロイル基に結合されていることもある。ｎは２〜２０であり得る。
【００３７】
本明細書で用語「アルキル基」または「アルケニル基」とは、特に規定しない限り、炭素数１〜３０、炭素数１〜２５、炭素数１〜２０、炭素数１〜１６、炭素数１〜１２、炭素数１〜８または炭素数１〜４のアルキル基またはアルケニル基を意味し得る。前記アルキル基またはアルケニル基は直鎖型、分枝鎖型または環状構造を有することができ、任意的に一つ以上の置換基によって置換することができる。
本明細書で用語「アルキレン基」または「アルキリデン基」とは、特に規定しない限り、炭素数２〜３０、炭素数、２〜２５、炭素数、２〜２０、炭素数２〜１６、炭素数２〜１２、炭素数２〜１０または炭素数２〜８のアルキレン基またはアルキルリデン基を意味し得る。前記アルキレン基またはアルキリデン基は直鎖型、分枝鎖型または環状構造を有することができ、任意的に一つ以上の置換基によって置換することができる。
【００３８】
本明細書で用語「アルコキシ基」とは、特に規定しない限り、炭素数１〜２０、炭素数１〜１６、炭素数１〜１２、炭素数１〜８または炭素数１〜４のアルコキシ基を意味し得る。前記アルコキシ基は、直鎖、分枝鎖または環状であり得る。また、前記アルコキシ基は任意的に一つ以上の置換基によって置換することができる。
【００３９】
前記光硬化性化合物はオレフィン系樹脂１００重量部に対して１０重量部〜１００重量部、１０重量部〜８０重量部、１３重量部〜６０重量部、１４重量部〜４０重量部または１４重量部〜２０重量部で含まれ得る。本出願は光硬化性化合物の含量を前記範囲に調節することによって、仮硬化時にカプセル化構造を維持できるほどの接着剤硬化物を提供することができる。
【００４０】
一つの例示において、前記活性エネルギー線の照射によって重合され得る多官能性の活性エネルギー線重合性化合物はポリブタジエンジメタクリレート、１，４−ブタンジオールジ（メタ）アクリレート、１、３−ブチレングリコールジ（メタ）アクリレート、１，６−ヘキサンジオールジ（メタ）アクリレート、１，８−オクタンジオールジ（メタ）アクリレート、１，１２−ドデカンジオール（ｄｏｄｅｃａｎｅｄｉｏｌ）ジ（メタ）アクリレート、ネオペンチルグリコールジ（メタ）アクリレート、ジシクロペンタニル（ｄｉｃｙｃｌｏｐｅｎｔａｎｙｌ）ジ（メタ）アクリレート、シクロヘキサン−１，４−ジメタノールジ（メタ）アクリレート、トリシクロデカンジメタノール（メタ）ジアクリレート、ジメチロールジシクロペンタンジ（メタ）アクリレート、ネオペンチルグリコール変性トリメチルプロパンジ（メタ）アクリレート、アダマンタン（ａｄａｍａｎｔａｎｅ）ジ（メタ）アクリレート、トリメチロールプロパントリ（メタ）アクリレートまたはこれらの混合物を含むことができる。
【００４１】
一つの例示において、接着剤組成物は光硬化性化合物とともにラジカル開始剤を含むことができる。ラジカル開始剤は光ラジカル開始剤で有り得る。前記光開始剤の具体的な種類は硬化速度および黄変可能性などを考慮して適切に選択することができる。例えば、ベンゾイン系、ヒドロキシケトン系、アミノケトン系またはホスフィンオキシド系光開始剤などを使用することができ、具体的には、ベンゾイン、ベンゾインメチルエーテル、ベンゾインエチルエーテル、ベンゾインイソプロピルエーテル、ベンゾインｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルホリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ｔ−ブチルアントラキノン、２−アミノアントラキノン、２−メチルチオキサントン（ｔｈｉｏｘａｎｔｈｏｎｅ）、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１−［４−（１−メチルビニル）フェニル］プロパノン］および２，４，６−トリメチルベンゾイル−ジフェニル−ホスフィンオキシドなどを使用することができる。
【００４２】
光ラジカル開始剤の含量は、光硬化性化合物の官能基の種類および比率、または具現しようとする架橋密度などにより変更され得る。例えば、前記光ラジカル開始剤は、光硬化性化合物１００重量部に対し、０．１重量部〜２０重量部または０．１重量部〜１５重量部の割合で配合され得る。本発明は光ラジカル開始剤を前記含量範囲に制御することによって、接着剤組成物に適切な架橋構造を導入して、高温での流動制御を具現することができる。
【００４３】
一つの例示において、本出願の接着剤組成物は透湿度が５０ｇ／ｍ２・ｄａｙ以下であるオレフィン系樹脂４０〜９０重量部、熱硬化性樹脂５〜５０重量部および光硬化性化合物１〜４０重量部を含むことができる。さらに他の例示において、接着剤組成物は透湿度が５０ｇ／ｍ２・ｄａｙ以下であるオレフィン系樹脂５０〜８０重量部、熱硬化性樹脂１０〜４０重量部および光硬化性化合物５〜３０重量部を含むことができる。本出願は接着剤組成物の各成分の含量範囲を前記の通りに調節することによって、優れた水分遮断性能を具現し、同時に高温高湿において優れた耐久信頼性を提供することができる。
【００４４】
本出願の接着剤組成物は必要に応じて、水分吸着剤を含むことができる。用語「水分吸着剤」は物理的または化学的反応などを通して、外部から流入する水分または湿気を吸着または除去できる成分を総称する意味で使用され得る。すなわち、水分反応性吸着剤または物理的吸着剤を意味し、その混合物も使用可能である。
【００４５】
前記水分反応性吸着剤は樹脂組成物またはその硬化物の内部に流入した湿気、水分または酸素などと化学的に反応して水分または湿気を吸着する。前記物理的吸着剤は樹脂組成物またはその硬化物に浸透する水分または湿気の移動経路を長くしてその浸透を抑制することができ、樹脂組成物またはその硬化物のマトリックス構造および水分反応性吸着剤などとの相互作用を通じて水分および湿気に対する遮断性を最大化することができる。
【００４６】
本出願で使用できる水分吸着剤の具体的な種類は特に制限されず、例えば、水分反応性吸着剤の場合、金属酸化物、金属塩または五酸化燐（Ｐ２Ｏ５）などの一種または二種以上の混合物を挙げることができ、物理的吸着剤の場合、ゼオライト、ジルコニアまたはモンモリロナイトなどが挙げられる。
【００４７】
前記において金属酸化物の具体的な例としては、酸化リチウム（Ｌｉ２Ｏ）、酸化ナトリウム（Ｎａ２Ｏ）、酸化バリウム（ＢａＯ）、酸化カルシウム（ＣａＯ）または酸化マグネシウム（ＭｇＯ）などが挙げられ、金属塩の例としては、硫酸リチウム（Ｌｉ２ＳＯ４）、硫酸ナトリウム（Ｎａ２ＳＯ４）、硫酸カルシウム（ＣａＳＯ４）、硫酸マグネシウム（ＭｇＳＯ４）、硫酸コバルト（ＣｏＳＯ４）、硫酸ガリウム（Ｇａ２（ＳＯ４）３）、硫酸チタン（Ｔｉ（ＳＯ４）２）または硫酸ニッケル（ＮｉＳＯ４）などのような硫酸塩、塩化カルシウム（ＣａＣｌ２）、塩化マグネシウム（ＭｇＣｌ２）、塩化ストロンチウム（ＳｒＣｌ２）、塩化イットリウム（ＹＣｌ３）、塩化銅（ＣｕＣｌ２）、フッ化セシウム（ＣｓＦ）、フッ化タンタリウム（ＴａＦ５）、フッ化ニオビウム（ＮｂＦ５）、臭化リチウム（ＬｉＢｒ）、臭化カルシウム（ＣａＢＲ２）、臭化セシウム（ＣｅＢＲ３）、臭化セレニウム（ＳｅＢＲ４）、臭化バナジウム（ＶＢＲ３）、臭化マグネシウム（ＭｇＢＲ２）、ヨウ化バリウム（ＢａＩ２）またはヨウ化マグネシウム（ＭｇＩ２）などのような金属ハロゲン化物；または過塩素酸バリウム（Ｂａ（ＣｌＯ４）２）または過塩素酸マグネシウム（Ｍｇ（ＣｌＯ４）２）などのような金属塩素酸塩などが挙げられるが、これに制限されるものではない。
【００４８】
本出願では前記金属酸化物などのような水分吸着剤を適切に加工した状態で組成物に配合することができる。例えば、水分吸着剤の粉砕工程が必要であり得、水分吸着剤の粉砕には、３ロールミル、ビーズミルまたはボールミルなどの工程が利用され得る。
【００４９】
本出願の接着剤組成物は水分吸着剤を、オレフィン系樹脂１００重量部に対し、５重量部〜１００重量部、５〜９０重量部、５重量部〜８０重量部または１０〜５０重量部の量で含むことができる。本出願の接着剤組成物は、好ましくは、水分吸着剤の含量を５重量部以上に制御することによって、接着剤組成物またはその硬化物が優れた水分および湿気遮断性を表わすようにすることができる。また、水分吸着剤の含量を１００重量部以下に制御して、薄膜の封止構造を形成する場合、優れた水分遮断特性を表わすようにすることができる。
【００５０】
また、一つの例示において、本出願の接着剤組成物は、下記の一般式１による揺変性指数（Ｔ．Ｉ．）が１．３５〜５の範囲内にあり得る。
【００５１】
［一般式１］
Ｔ＝Ｖ０．５／Ｖ５
前記一般式１で、Ｖ０．５は２５℃の温度、０．５ｒｐｍの回転速度およびＲＶ−７番スピンドルでブルックフィールド（Ｂｒｏｏｋｆｉｅｌｄ）粘度計で測定した前記接着剤組成物の粘度であり、Ｖ５は２５℃の温度、５ｒｐｍの回転速度およびＲＶ−７番スピンドルでブルックフィールド（Ｂｒｏｏｋｆｉｅｌｄ）粘度計で測定した前記接着剤組成物の粘度を表わす。具体的に前記揺変性指数は１．３５〜５または１．３９〜３．３の範囲内にあり得る。本明細書で「揺変性」とは、前記組成物が停止状態では流動性がないが振動させると流動性を有する性質を意味し得る。
【００５２】
本出願は、前記の通りに接着剤組成物の揺変性指数を制御することによって、オレフィン系樹脂を通じて優れた水分遮断性能を有する封止構造を提供するとともに有機電子素子の封止工程で封止材内部への気泡の流入または前記組成物の塗布中のノズルの詰まりなどの問題が発生することを防止して作業性および生産性を向上させることができる。
【００５３】
一つの例示において、前記接着剤組成物は２５℃の温度、０．５ｒｐｍの回転速度およびＲＶ−７番スピンドルでブルックフィールド粘度計で回転力（ｔｏｒｑｕｅ）により測定した粘度が１００，０００ｃＰｓ〜１，０００，０００ｃＰｓの範囲内にあり得る。具体的には、本出願で粘度は、特に規定しない限り、Ｂｒｏｏｋｆｉｅｌｄ粘度計としてＤＶ−II＋Ｐｒｏを使用してＲＶ−７番スピンドルで測定することができ、２５℃の温度および０．５ｒｐｍの回転速度の条件でその範囲は１００，０００ｃＰｓ〜１，０００，０００ｃＰｓ、２００，０００ｃＰｓ〜９００，０００ｃＰｓまたは３００，０００ｃＰｓ〜８００，０００ｃＰｓであり得る。本出願は、組成物の常温粘度を１００，０００ｃＰｓ以上に制御することによって、組成物内に存在する物質、例えば、水分吸着剤または無機フィラーなどが沈降することを防止することができ、前記組成物を所望の位置に塗布して封止構造を形成するにおいて目的とする形状の具現および維持が可能となり得る。
【００５４】
一つの例示において、接着剤組成物は無機フィラーをさらに含むことができる。フィラーは前述した水分吸着剤とは別途に、接着剤組成物の揺変性指数を制御するために含まれ得る。前述した通り、接着剤組成物は揺変性指数が特定範囲に制御されるべきであり、前記範囲内に揺変性指数を制御する方法は特に限定されないが、例えば、無機フィラーを適正含量含ませて具現することができる。本出願で使用できるフィラーの具体的な種類は特に制限されず、例えば、クレー、タルク、アルミナ、炭酸カルシウムまたはシリカなどの一種または二種以上の混合を使用することができる。
【００５５】
本出願ではまた、フィラーおよび有機バインダーとの結合効率を上げるために、前記フィラーとして有機物質で表面処理された製品を使用するか、さらにカップリング剤を添加して使用することができる。
【００５６】
本出願の接着剤組成物は、オレフィン系樹脂１００重量部に対して０重量部〜５０重量部、１重量部〜４０重量部、または１重量部〜２０重量部の無機フィラーを含むことができる。本出願は、無機フィラーを好ましくは、１重量部以上に制御して、優れた水分または湿気遮断性および機械的物性を有する封止構造を提供することができる。また、本発明は無機フィラー含量を５０重量部以下に制御することによって、薄膜で形成された場合にも優れた水分遮断特性を表わす硬化物を提供することができる。
【００５７】
また、前記無機フィラーのＢＥＴ表面積は３５〜５００ｍ２／ｇ、４０〜４００ｍ２／ｇ、５０〜３００ｍ２／ｇまたは６０〜２００ｍ２／ｇの範囲内にあり得る。前記比表面積はＢＥＴ法を使用して測定し、具体的にチューブに前記無機フィラー１ｇの試料を添加して−１９５℃で前処理なしにＡＳＡＰ２０２０（Ｍｉｃｒｏｍｅｒｉｔｉｃｓ、アメリカ）を利用して測定することができる。同一サンプルに対して３回測定して平均値を得ることができる。本出願は無機フィラーの比表面積を前記範囲内に調節することによって、本出願で目的とする封止構造形状を容易に具現可能な封止材を提供することができる。
【００５８】
本出願に係る接着剤組成物には前述した構成の他にも前述した発明の効果に影響を及ぼさない範囲で、多様な添加剤が含まれ得る。例えば、樹脂組成物は消泡剤、カップリング剤、粘着付与剤、紫外線安定剤または酸化防止剤などを目的とする物性により適正範囲の含量で含むことができる。一つの例示において、接着剤組成物は消泡剤をさらに含むことができる。本出願は消泡剤を含むことによって、前述した接着剤組成物の塗布工程で、脱泡特性を具現し、信頼性ある封止構造を提供することができる。また、本出願で要求する接着剤組成物の物性を満足する限り、消泡剤の種類は特に限定されない。
【００５９】
一つの例示において、前記接着剤組成物は常温、例えば、約２５℃で液状であり得る。本出願の具体例において、接着剤組成物は無溶剤タイプの液状であり得る。前記において、光硬化性化合物は無溶剤タイプの液状組成物で反応性希釈剤として作用することができる。前記接着剤組成物は有機電子素子を封止することに適用することができ、具体的には、有機電子素子の側面を封止することに適用することができる。本出願は接着剤組成物が常温で液状の形態を有することによって、有機電子素子の側面に組成物を塗布する方式で素子を封止することができる。
【００６０】
例示的な、接着剤組成物は光照射後に、粘度が７００Ｐａ・ｓ〜５，０００Ｐａ・ｓであり得る。前記の粘度範囲内で、接着剤組成物は目的とする封止構造の形状を維持することができる。一つの例示において、前記接着剤組成物の粘度はＵＶ−Ａ領域帯の波長範囲を有する光を３Ｊ／ｃｍ２の光量で接着剤組成物に照射した後で測定したものであり得る。また、前記接着剤組成物の粘度は２５℃の温度、１０％ストレインおよび１Ｈｚの周波数条件でせん断応力により測定した粘度であり得る。一つの例示において、前記組成物の粘度は７００Ｐａ・ｓ〜４，０００Ｐａ・ｓ、８００Ｐａ・ｓ〜３，０００Ｐａ・ｓまたは９００Ｐａ・ｓ〜２，０００Ｐａ・ｓであり得る。
【００６１】
本明細書で用語「ＵＶ−Ａ領域」とは、３１５ｎｍ〜４００ｎｍの波長範囲を意味し得る。具体的には、本明細書でＵＶ−Ａ領域帯の波長範囲を有する光であるとすれば、３１５ｎｍ〜４００ｎｍの波長範囲のうちいずれか一つの波長を含む光を意味するか、３１５ｎｍ〜４００ｎｍの波長範囲のうち２以上の波長を含む光を意味し得る。
【００６２】
本出願の具体例において、接着剤組成物は前記光を照射後に、熱を加えて本硬化を進めることによって有機電子装置の封止構造を形成することができる。前記熱硬化は４０℃〜１００℃で進めることができる。封止構造形成においては、前記高い硬化温度にもかかわらずＵＶ仮硬化された接着剤組成物が形状の変化なく本硬化がなされ得る物性が要求される。すなわち、高温で接着剤組成物が広がる現象などを防止する必要がある。一つの例示において、前記接着剤組成物は前述した通り、ＵＶ−Ａ領域帯の波長範囲を有する光を３Ｊ／ｃｍ２の光量で照射して仮硬化することができ、前記仮硬化された前記樹脂組成物は、８０℃の温度、１０％ストレインおよび１Ｈｚの周波数条件でせん断応力による粘度が５００Ｐａ・ｓ〜２，０００Ｐａ・ｓであり得る。前記粘度は例えば、５００Ｐａ・ｓ〜１、８００Ｐａ・ｓ、５００Ｐａ・ｓ〜１、６００Ｐａ・ｓまたは６００Ｐａ・ｓ〜１、５００Ｐａ・ｓであり得る。本出願の接着剤組成物は前記のような粘度範囲を満足することによって、有機電子装置の側面封止に効果的に適用され得る。
【００６３】
本出願はまた、有機電子装置に関するものである。例示的な有機電子装置は図１に図示された通り、基板２１；基板２１上に形成された有機電子素子２３；および前記基板２１の周縁部上に前記有機電子素子２３の側面を囲むように形成され、前述した接着剤組成物を含む側面封止層１０を含むことができる。また、例示的な有機電子装置は有機電子素子２３の前面をカバーする前面封止層１１をさらに含むことができる。
【００６４】
前記前面封止層および側面封止層は同一平面上に存在することができる。前記において、「同一」とは、実質的同一を意味し得る。例えば、前記同一平面で実質的同一とは、厚さ方向に±５μｍまたは±１μｍの誤差を有し得ることを意味する。前記前面封止層が素子の上部面を封止することができ、上部面だけでなく側面も共に封止することができる。側面封止層は素子の側面に形成されるが、有機電子素子の側面に直接接触することができないことがある。例えば、前面封止層が素子の上部面および側面と直接接触するように封止され得る。すなわち、側面封止層は素子と接触せずに、有機電子装置の平面図において、基板の周縁部に位置することができる。
【００６５】
本明細書で用語「周縁部」とは、周りの縁部分を意味する。すなわち、前記で基板の周縁部は基板の周りの縁部分を意味し得る。
【００６６】
前記の側面封止層を構成する素材は特に限定されないが、前述した接着剤組成物を含むことができる。
【００６７】
一方、前面封止層は封止樹脂を含むことができ、前記封止樹脂はアクリル樹脂、エポキシ樹脂、シリコン樹脂、フッ素樹脂、スチレン樹脂、ポリオレフィン樹脂、熱可塑性エラストマー、ポリオキシアルキレン樹脂、ポリエステル樹脂、ポリ塩化ビニル樹脂、ポリカーボネート樹脂、ポリフェニレンスルフィド樹脂、ポリアミド樹脂またはこれらの混合物などを挙げることができる。前面封止層を構成する成分は、前述した接着剤組成物と同一であるか異なり得る。ただし、前面封止層は素子と直接接触するという点で、前述した水分吸着剤を含まないか少量含むことができる。例えば、前面封止層は封止樹脂１００重量部に対し、０〜２０重量部で含まれ得る。
【００６８】
一つの例示において、前記有機電子素子は基板上に形成された反射電極層、前記反射電極層上に形成されて少なくとも発光層を含む有機層および前記有機層上に形成される透明電極層を含むことができる。
【００６９】
本出願で有機電子素子２３は有機発光ダイオードであり得る。
【００７０】
一つの例示において、本出願に係る有機電子装置は前面発光（ｔｏｐ  ｅｍｉｓｓｉｏｎ）型であり得るが、これに限定されず、背面発光（ｂｏｔｔｏｍ  ｅｍｉｓｓｉｏｎ）型にも適用され得る。
【００７１】
前記有機電子装置は前述した前面封止層または側面封止層と有機電子素子の間に前記有機電子素子を保護する保護膜をさらに含むことができる。
【００７２】
また、本出願は有機電子装置の製造方法に関するものである。
【００７３】
一つの例示において、前記製造方法は上部に有機電子素子２３が形成された基板２１の周縁部上に前述した接着剤組成物を前記有機電子素子２３の側面を囲むように塗布する段階；前記接着剤組成物に光を照射する段階および前記接着剤組成物に熱を加える段階を含むことができる。前記接着剤組成物を塗布する段階は前述した側面封止層１０を形成する段階であり得る。
【００７４】
前記において、有機電子素子２３が形成された基板２１は、例えば、ガラスまたはフィルムのような基板２１上に真空蒸着またはスパッタリングなどの方法で反射電極または透明電極を形成し、前記反射電極上に有機材料層を形成して製造され得る。前記有機材料層は正孔注入層、正孔輸送層、発光層、電子注入層および／または電子輸送層を含むことができる。引き続き、前記有機材料層上に第２電極をさらに形成する。第２電極は透明電極または反射電極であり得る。その後、前記基板２１の周縁部上に前記有機電子素子２３を側面カバーするように前述した側面封止層１０を適用する。このとき、前記の側面封止層１０を形成する方法は特に限定されず、前記基板２１の側面に前述した接着剤組成物をスクリーン印刷、ディスペンサー塗布などの工程を利用することができる。また、前記有機電子素子の２３の前面を封止する前面封止層１１を適用することができる。前記前面封止層１１を形成する方法は当業界の公知の方法を適用することができ、例えば、液晶滴下注入（Ｏｎｅ  Ｄｒｏｐ  Ｆｉｌｌ）工程を利用することができる。
【００７５】
また、本発明では有機電子装置を封止する前面または側面封止層に対して硬化工程を遂行することもできるが、このような硬化工程（本硬化）は例えば、加熱チャンバーまたはＵＶチャンバーで進行され得、好ましくは、両方で進行することもできる。本硬化時の条件は有機電子装置の安定性などを考慮して適切に選択することができる。
【００７６】
一つの例示において、前述した接着剤組成物を塗布し、側面封止層を形成した後、前記組成物に光を照射して架橋を誘導することができる。前記光を照射することは、ＵＶ−Ａ領域帯の波長範囲を有する光を０．３〜６Ｊ／ｃｍ２の光量または０．５〜５Ｊ／ｃｍ２の光量で照射することを含むことができる。前述した通り、光の照射を通じて仮硬化することによって基本となり得る封止構造の形状を具現することができる。
【００７７】
一つの例示において、前記製造方法は光照射後に仮硬化された接着剤組成物を４０℃〜１００℃の温度で１時間〜２４時間、１時間〜２０時間、１時間〜１０時間または１時間〜５時間の間熱硬化することをさらに含むことができる。前記熱を加える段階を通じて、接着剤組成物は本硬化が進行され得る。
【発明の効果】
【００７８】
本出願は外部から有機電子装置に流入する水分または酸素を効果的に遮断できる構造の形成が可能で有機電子装置の寿命を確保することができ、全面発光型有機電子装置の具現が可能で、水分遮断性を具現しながらも接着耐久信頼性が優れた接着剤組成物およびこれを含む有機電子装置を提供する。
【図面の簡単な説明】
【００７９】
【図１】本発明の一つの例示に係る有機電子装置を表わす断面図である。
【発明を実施するための形態】
【００８０】
以下本発明に従う実施例および本発明に従わない比較例を通じて本発明をより詳細に説明するか、本発明の範囲は下記提示された実施例によって制限されるものではない。
【００８１】
実施例１
常温でオレフィン系樹脂としてポリイソブチレン樹脂（ＤＡＥＬＩＭ社ＰＢ２４００、Ｍｎ＝２，４００ｇ／ｍｏｌ、Ｍｗ＝４、３００ｇ／ｍｏｌ）、熱硬化性樹脂として脂環式エポキシ樹脂（Ｍｉｔｓｕｂｉｓｈｉ  Ｃｈｅｍｉｃａｌ社、ＹＸ８０００、エポキシ当量：２０５ｇ／ｅｑ、粘度：１８５００ｃＰｓ）および光硬化性化合物としてトリメチロールプロパントリアクリレート（Ｓａｒｔｏｍｅｒ、ＳＲ３５１）を６０：３０：１０（ＰＢ２４００：ＹＸ８０００：ＳＲ３５１）の重量比率で混合容器に投入した。ラジカル開始剤としてビス（２，４，６−トリメチルベンゾイル）−フェニルホスフィンオキサイド（Ｉｒｇａｃｕｒｅ８１９、ＢＡＳＦ社）を前記主成分（オレフィン系樹脂、熱硬化性樹脂および光硬化性化合物）１００重量部に対して１重量部の含量で前記容器に投入し、熱硬化剤としてイミダゾール系硬化剤（２Ｐ４ＭＺ、２−フェニル−４−メチルイミダゾール、Ｓｈｉｋｏｋｕ）を主成分１００重量部に対して５重量部の含量で投入し、エポキシシラン（グリシジルオキシプロピルトリメトキシシラン、ＫＢＭ４０３、Ｓｈｉｎｅｔｓｕ）を主成分１００重量部に対して１重量部の含量で前記容器に投入した。また、無機フィラーとしてＦｕｍｅｄシリカ（Ａｅｒｏｓｉｌ、Ｅｖｏｎｉｋ、Ｒ８０５、粒子の大きさ約１０〜２０ｎｍ）を主成分１００重量部に対して３重量部の含量で前記容器に投入した。一方、水分吸着剤としてカルシウムオキサイド（ＣａＯ、Ａｌｄｒｉｃｈ、粒子の大きさ：１〜５μｍ）を主成分１００重量部に対して２０重量部追加で容器に投入した。
【００８２】
前記混合容器をＰｌａｎｅｔａｒｙ  ｍｉｘｅｒ（クラボウ、ＫＫ−２５０ｓ）を利用して均一な組成物溶液を製造した。
【００８３】
実施例２
オレフィン系樹脂として酸無水物変性ポリイソブチレン（ＢＡＳＦ社、Ｇｌｉｓｓｏｐａｌ  ＳＡ、Ｍｎ  １０００ｇ／ｍｏｌ、Ｍｗ＝９７０ｇ／ｍｏｌ）を使用し、オレフィン系樹脂、熱硬化性樹脂および光硬化性化合物を７０：２０：１０の重量割合で混合容器に投入し、また、水分吸着剤を２５重量部、無機フィラーを２重量部の含量で混合容器に投入したことを除いて、実施例１と同じ方法で接着剤組成物を製造した。
【００８４】
実施例３
水分吸着剤を３０重量部の含量で混合容器に投入したことを除いて、実施例２と同じ方法で接着剤組成物を製造した。
【００８５】
実施例４
オレフィン系樹脂として酸無水物変性ポリイソブチレン（ＢＡＳＦ社、Ｇｌｉｓｓｏｐａｌ  ＳＡ、Ｍｎ  １０００ｇ／ｍｏｌ）、熱硬化性樹脂として芳香族エポキシ樹脂（ＤＩＣ社、Ｅｐｉｃｌｏｎ  ８５０、エポキシ当量：１８４ｇ／ｅｑ、粘度：１１０００ｃＰｓ）および光硬化性化合物としてトリメチロールプロパントリアクリレート（Ｓａｒｔｏｍｅｒ、ＳＲ３５１）を６０：３０：１０（ＰＢ２４００：Ｅｐｉｃｌｏｎ  ８５０：ＳＲ３５１）の重量比率で混合容器に投入したことを除いて、実施例１と同じ方法で接着剤組成物を製造した。
【００８６】
比較例１
常温で脂環式エポキシ樹脂（Ｍｉｔｓｕｂｉｓｈｉ  Ｃｈｅｍｉｃａｌ社、ＹＸ８０００、エポキシ当量：２０５ｇ／ｅｑ、粘度：１８５００ｃＰｓ）および芳香族エポキシ樹脂（ＤＩＣ社、Ｅｐｉｃｌｏｎ  ８５０、エポキシ当量：１８４ｇ／ｅｑ、粘度：１１０００ｃＰｓ）を５０：５０（ＹＸ８０００：Ｅｐｉｃｌｏｎ８５０）の重量比率で混合容器に投入した。熱硬化剤としてイミダゾール系硬化剤（２Ｐ４ＭＺ、２−フェニル−４−メチルイミダゾール、Ｓｈｉｋｏｋｕ）を主成分（脂環式エポキシ樹脂および芳香族エポキシ樹脂）１００重量部に対して５重量部の含量で前記容器に投入し、エポキシシラン（グリシジルオキシプロピルトリメトキシシラン、ＫＢＭ４０３、Ｓｈｉｎｅｔｓｕ）を主成分１００重量部に対して１重量部の含量で前記容器に投入した。また、無機フィラーとしてＦｕｍｅｄシリカ（Ａｅｒｏｓｉｌ、Ｅｖｏｎｉｋ、Ｒ８０５、粒子の大きさ１０〜２０ｎｍ）を主成分１００重量部に対して３重量部の含量で前記容器に投入した。一方、水分吸着剤としてカルシウムオキサイド（ＣａＯ、Ａｌｄｒｉｃｈ、粒子の大きさ：１〜５μｍ）を主成分１００重量部に対して２０重量部追加で容器に投入した。
【００８７】
前記混合容器をＰｌａｎｅｔａｒｙ  ｍｉｘｅｒ（クラボウ、ＫＫ−２５０ｓ）を利用して均一な組成物溶液を製造した。
【００８８】
比較例２
芳香族エポキシ樹脂の代わりに、オレフィン系樹脂としてポリイソブチレン樹脂（ＤＡＥＬＩＭ社ＰＢ２４００、Ｍｎ＝２，４００ｇ／ｍｏｌ）および熱硬化性樹脂として脂環式エポキシ樹脂（Ｍｉｔｓｕｂｉｓｈｉ  Ｃｈｅｍｉｃａｌ社、ＹＸ８０００、エポキシ当量：２０５ｇ／ｅｑ、粘度：１８５００ｃＰｓ）を７０：３０（ＰＢ２４００：ＹＸ８０００）の重量比率で混合容器に投入したことを除いて、比較例１と同じ方法で接着剤組成物を製造した。
【００８９】
比較例３
常温でオレフィン系樹脂としてポリイソブチレン樹脂（ＤＡＥＬＩＭ社ＰＢ２４００、Ｍｎ＝２，４００ｇ／ｍｏｌ）および光硬化性化合物としてトリメチロールプロパントリアクリレート（Ｓａｒｔｏｍｅｒ、ＳＲ３５１）を７０：３０（ＰＢ２４００：ＳＲ３５１）の重量比率で混合容器に投入した。ラジカル開始剤としてビス（２，４，６−トリメチルベンゾイル）−フェニルホスフィンオキサイド（Ｉｒｇａｃｕｒｅ８１９、ＢＡＳＦ社）を前記主成分（オレフィン系樹脂、および光硬化性化合物）１００重量部に対して１重量部の含量で前記容器に投入し、エポキシシラン（グリシジルオキシプロピルトリメトキシシラン、ＫＢＭ４０３、Ｓｈｉｎｅｔｓｕ）を主成分１００重量部に対して１重量部の含量で前記容器に投入した。また、無機フィラーとしてＦｕｍｅｄシリカ（Ａｅｒｏｓｉｌ、Ｅｖｏｎｉｋ、Ｒ８０５、粒子の大きさ１０〜２０ｎｍ）を主成分１００重量部に対して３重量部の含量で前記容器に投入した。一方、水分吸着剤としてカルシウムオキサイド（ＣａＯ、Ａｌｄｒｉｃｈ、粒子の大きさ：１〜５μｍ）を主成分１００重量部に対して２０重量部追加で容器に投入した。
【００９０】
前記混合容器をＰｌａｎｅｔａｒｙ  ｍｉｘｅｒ（クラボウ、ＫＫ−２５０ｓ）を利用して均一な組成物溶液を製造した。
【００９１】
以下、実施例および比較例での物性を下記の方式で評価した。
【００９２】
１．高温高湿での接着耐久信頼性
実施例および比較例で製造した接着剤組成物をシリンジ（ｓｙｒｉｎｇｅ）に注入して脱浦漢後ガラス基板の周縁部（周り部）に塗布し、カバー基板を覆って合着した。引き続き、５Ｊ／ｃｍ２でＵＶ−Ａ波長領域の光を塗布された接着剤組成物に照射して１００℃で３時間の間加熱することによって試片を製造した。その後、試片を８５℃および８５％相対湿度の恒温恒湿チャンバーで約１００時間の間維持しながら、ガラス基板と接着剤の間の界面で浮きや気泡またはヘイズが発生したかを観察した。目視で、ガラス基板と粘着剤の間の界面で浮きや気泡またはヘイズが一つでも発生した場合をＸ、一部発生した場合を△、全く発生しなかった場合、Ｏで表示した。
【００９３】
２．素子寿命加速評価
実施例および比較例の接着剤組成物を適用したＯＬＥＤ素子の加速条件寿命を間接評価するためにカルシウムテストを進めた。具体的には、１００ｍｍ×１００ｍｍ大きさのガラス基板上にカルシウム（Ｃａ）を５ｍｍ×５ｍｍの大きさおよび１００ｎｍの厚さで７個（７ｓｐｏｔ）蒸着し、実施例および比較例の接着剤組成物をディスペンサーを使用してカルシウム蒸着部から３ｍｍ間隔で周縁部（周辺部）に塗布した後、カバーガラスを各カルシウム蒸着箇所に合着してから接着剤組成物の幅が３ｍｍとなるように押し、５Ｊ／ｃｍ２でＵＶ−Ａ波長領域の光を照射した。その後、高温乾燥器内で１００℃で３時間の間硬化させた後、１４ｍｍ×１４ｍｍの大きさで封止されたカルシウム（Ｃａ）試片をそれぞれ切断した。得られた試片を恒温恒湿チャンバーで８５℃の温度および８５％Ｒ．Ｈ．の環境で１０００時間の間放置した後、水分浸透による酸化反応によってカルシウム蒸着部に少しでも侵食が発生した場合をＸ、一部発生した場合を△、カルシウム蒸着部に変化がない場合をＯで表示した。
【００９４】
【表１】
2020111755.tif 000004
【符号の説明】
【００９５】
１：接着剤
１０：側面封止層
１１：前面封止層
２１：基板
２２：カバー基板
２３：有機電子素子
【図１】
2020111755.tif 000005
【外国語明細書】
2020111755000001.pdf